생성 된 용액 을 ( 미국 뉴욕주 웹스터 소재 의 알디 스페셜 티즈 로부터 획득 된 ) # 12 권선 형 로드 를 사용 하 여 , " "" 멜리 넥스 618 "" 프라이밍 된 PET 필름 의 상부 상 에 적용 하 였 다 . 이어서 ", 생성 된 필름 을 2 분 동안 70 ℃ 오븐 내 에서 건조 시키 고 , 이어서 질소 분위기 하 에서 100 % 램프 출력 에서 9 미터 / 분 ( 30 피트 / 분 ) ( 2 회 통과 ) 의 라인 속도 로 작동 하 는 , H - 전구 를 구비 한 퓨전 유브이 시스템즈 인 크 . 라이트 - 해머 6 UV ( 미국 매 릴랜드 주 게이더 스 버그 소재 ) 처리 기 를 사용 하 여 경화 하 였 다 .